(57)【特許請求の範囲】
【請求項１】
高強度繊維に樹脂を含浸させたプリプレグを巻回して筒状に成形された竿材（Ｒ）の内部空間に釣り糸（６）を挿通させる中通し竿の内面塗装方法であって、
前記竿材（Ｒ）の前記釣り糸（６）が通る全内面に、弗素樹脂粒子（８）と樹脂塗材（９）の混合物を前記竿材（Ｒ）の内部に対して送り込んで塗布を行い、
前記竿材（Ｒ）の内面に空気の供給を行って乾燥を行うことにより、前記樹脂塗材（９）により樹脂層（Ｐ）を形成し、
前記樹脂層（Ｐ）の表面に前記弗素樹脂粒子（８）が露出した
ことを特徴とする中通し竿の内面塗装方法。
【発明の詳細な説明】
【技術分野】
【０００１】
本発明は、中通し竿の内面塗装方法とその装置に関し、詳しくは、竿材内部の釣り糸挿通空間の滑動性を向上させるための樹脂層を形成する技術に関するものである。
【背景技術】
【０００２】
従来、上記のように構成された中通し竿としては、、螺旋状に成形された糸案内部材を竿材の内面に配置することにより、竿材内面への釣り糸の付着を防止して釣り糸を軽快に案内するよう構成されているものがあった（例えば、特許文献１）。
【特許文献１】特開平１−３０４８３６号公報
【発明の開示】
【発明が解決しようとする課題】
【０００３】
ここで、中通し竿について考えるに、この種の竿では、竿材の外面に糸案内用のガイドを備えたものと比較して、ガイドへの糸絡みを解消して竿操作を楽にするという良好な面を有するものであり、又、前述した特許文献１の技術では、濡れた状態の釣り糸が竿材内部を挿通する場合でも、竿材の内面への釣り糸の付着を阻止して、釣り糸を円滑に送るという良好な面を有するものとなっている。
【０００４】
しかし、特許文献１の技術では竿材と別個に製造した糸案内部材を竿材に挿入する構造であることから、この糸案内部材の製造に手間が掛かるばかりで無く、糸案内部材を竿材の内面に挿入する際に手間が掛かるものとなり、改善の余地がある。
【０００５】
尚、この不都合を解消する目的で良好な撥水性と低い摩擦係数とを具備した３弗化塩化エチレンの重合体、４弗化エチレンの重合体等の弗素樹脂を塗布等の手段により竿材の内面に形成することも考えられるが、この種の樹脂は他の樹脂との接着性があまり良好では無く、実現性が低いものであった。
【０００６】
本発明の目的は、竿素材内面への釣り糸の付着を阻止するという従来からの良好な面を損なうこと無く、釣り糸を円滑に案内するための樹脂層を形成する中通し竿の内面塗装方法とその装置を合理的に構成する点にある。
【課題を解決するための手段】
【０００７】
本発明の第１の特徴は、高強度繊維に樹脂を含浸させたプリプレグを巻回して筒状に成形された竿材（Ｒ）の内部空間に釣り糸（６）を挿通させる中通し竿の内面塗装方法であって、前記竿材（Ｒ）の前記釣り糸（６）が通る全内面に、弗素樹脂粒子（８）と樹脂塗材（９）の混合物を前記竿材（Ｒ）の内部に対して送り込んで塗布を行い、前記竿材（Ｒ）の内面に空気の供給を行って乾燥を行うことにより、前記樹脂塗材（９）により樹脂層（Ｐ）を形成し、前記樹脂層（Ｐ）の表面に前記弗素樹脂粒子（８）が露出したことを特徴とするものであり、夫々の作用、及び、効果は次の通りである。
【０００９】
〔作用〕
上記第１、第２の特徴を例えば、図１乃至図５に示すように構成すると、中通し竿の製造時には竿材Ｒの内面に対して弗素樹脂粒子８‥と樹脂塗材９との混合物を塗布し、乾燥することにより、樹脂層Ｐが形成されると共に、この樹脂層Ｐは３弗化塩化エチレン、４弗化エチレンの重合体等の弗素樹脂のように竿材Ｒとの密着性の不良な性質のものに代えて、ポリウレタンのように竿材との密着性の良好な性質の樹脂塗材９を主成分とすることも可能になるので、この樹脂層Ｐは竿材Ｒに対して強固に接着する状態で形成されるものとなる。又、このように形成された樹脂層Ｐの表面には弗素樹脂粒子８が露出するので、濡れた状態の釣り糸６が接触することがあっても、この弗素樹脂粒子８‥の良好な撥水性により水分が独立した水滴状となって広がりが阻止される結果、釣り糸６の付着が抑制され、しかも、弗素樹脂粒子８‥の低い摩擦係数により釣り糸６の移動時の抵抗を低減するものとなる。
【００１０】
又、例えば、図７乃至図９に示すように構成すると、中通し竿の製造時には、予め粘着層１４が形成された超高分子量ポリエチレン１２のフィルムを芯材１３に巻回し、この粘着層１４の外面にシート状等のプリプレグ１５を巻回し、焼成した後、芯材１３を抜き取ることにより、その内面に粘着層１４を介して超高分子量ポリエチレン１２の樹脂層Ｑを備えた竿材Ｒが形成されるものとなる。又、このように形成された樹脂層Ｑは高い耐磨耗性と高い潤滑性を具備した超高分子量ポリエチレン１２が内面の広い面に露出するので、濡れた状態の釣り糸６が接触することがあっても、この樹脂層Ｑの良好な撥水性により水分が独立した水滴状となって広がりが阻止される結果、釣り糸６の付着が抑制され、しかも、樹脂層Ｑの低い摩擦係数により釣り糸６の移動時の抵抗を低減するものとなる。尚、この超高分子量ポリエチレン１２は静摩擦係数が０．２５程度であり、動摩擦係数が０．１５程度である。
【００１１】
つまり、この発明では、弗素樹脂粒子８‥、あるいは、超高分子量ポリエチレン１２の性質により従来と同様に釣り糸６の円滑な案内を行うと同時に、釣り糸６の軽い力での移動を許容し、又、塗布という比較的簡単な工程、あるいは、竿材Ｒの製造時に１工程を追加する程度の改良によって良好な性質を備えた樹脂層Ｐ，Ｑが形成されるのである。
【発明の効果】
【００１２】
従って、竿素材内面への釣り糸の付着を阻止するという従来からの良好な面を損なわず、釣り糸を円滑に軽く案内する樹脂層を竿材の内面に容易に形成できる中通し竿の内面塗装装置を構成すると共に、この中通し竿を簡便に製造する内面塗装方法が合理的に構成されたのである。
【発明を実施するための最良の形態】
【００１３】
以下、本発明の第１実施の形態を図面に基づいて説明する。図６に示すように、穂先竿１、中間竿２、元竿３夫々の竿材Ｒを並継ぎ型に構成すると共に、元竿３にリールシート４を介して釣り用リール５が装着される中通し竿を構成する。この中通し竿では、釣り糸６を元竿３の中間部に形成された糸挿入孔７から夫々の竿材Ｒの内部空間を送り穂先竿１の先端を介して送り出すよう構成され、又、竿材Ｒの内部空間に円滑に釣り糸６を送るよう、竿材Ｒの内面には図１及び図２に示すように、４弗化エチレンの重合体で成る弗素樹脂粒子８‥をポリウレタン系の樹脂塗材９に混入した樹脂層Ｐが形成されている。
【００１４】
この４弗化エチレンの重合体で成る弗素樹脂は、その単量体の化学式が、
【００１５】
【化１】
0003656755.tif 000002
【００１６】
で表されるものであり、良好な撥水性と、低い摩擦係数とを具備し、濡れた状態の釣り糸６の接触時にも、この樹脂層Ｐに対する釣り糸６の付着を抑制すると同時に、低い摩擦係数により、釣り糸６にあまり抵抗を作用させずに送れるように構成され、この樹脂層Ｐは以下の工程で形成される。
【００１７】
この竿材Ｒは、炭素繊維、ガラス繊維等の高強度繊維にエポキシ等の樹脂を含浸させたプリプレグ（図示せず）を、脱芯剤として水性ワックスを塗布したマンドレル（図示せず）に巻回し、焼成することにより筒状に成形されるものであり、この成形後には図３に示すように、水洗いによる洗浄で水性ワックスを除去し、又、アルコールの拭き取りで油脂成分を除去する。
【００１８】
又、樹脂層Ｐはポリウレタン系の樹脂を主成分とした樹脂塗材９に対して固形状の前記弗素樹脂粒子８‥を混入分散し、塗膜表面が平滑になるよう塗料レベリング剤を加えた混合物であり、弗素樹脂粒子８‥の粒子径を０．３μｍ程度に設定してある。
【００１９】
次に、図４に示すように、コンプレッサー１０で加圧される塗料圧送タンク１１からの樹脂塗材９の混合物を竿材Ｒの大径側から竿材Ｒの内部に対して送り込んで塗布を行い、この後、図５に示すように、竿材Ｒを立姿勢にセットした状態でコンプレッサー１０からの空気の供給を行って乾燥を行うことにより図２に示す樹脂層Ｐが形成されるのである。
【００２０】
そして、このように竿材Ｒの内面に樹脂層Ｐを形成することにより、夫々の竿材Ｒの内面では濡れた釣り糸６が送られても、この水分が独立した水滴状となって広がりが阻止されるので、該釣り糸６の付着が抑制されると共に、穂先竿３では内面に釣り糸６が強く接触した状態で移動するものの、弗素樹脂粒子８‥の低い摩擦係数により軽く釣り糸６を送って楽な操作を行えるものとなる。
【００２１】
以下、本発明の第２実施の形態を図面に基づいて説明する。この実施の形態においても前記第１実施の形態と同様に中通し竿が構成され、この中通し竿では、竿材Ｒの内部空間に円滑に釣り糸６を送るよう、竿材Ｒの内面には図７に示すように、超高分子量ポリエチレン１２で成る樹脂層Ｑが形成されている。
【００２２】
この超高分子量ポリエチレン１２は、その単量体の化学式が、
【００２３】
【化２】
0003656755.tif 000003
【００２４】
で表されるものであり、良好な撥水性と、低い摩擦係数とを具備し、濡れた状態の釣り糸６の接触時にも、この樹脂層Ｐに対する釣り糸６の付着を抑制すると同時に、低い摩擦係数により、釣り糸６にあまり抵抗を作用させずに送れるように構成され、この樹脂層Ｑは以下の工程で形成される。
【００２５】
つまり、図８に示すように、芯材としてのマンドレル１３に対して予め粘着層１４が形成された超高分子量ポリエチレン１２のフィルムを粘着層１４を外面にして巻回すると共に、図９に示すように、この粘着層１４の外面に対して、炭素繊維、ガラス繊維等の高強度繊維にエポキシ等の樹脂を含浸させたシート状等のプリプレグ１５を巻回し、更に、熱収縮テープ（図示せず）を巻回して焼成した後、マンドレル１３を抜き取ることにより、その内面に粘着層１４を介して超高分子量ポリエチレン１２の樹脂層Ｑを備えた竿材Ｒが形成されるのである。
【００２６】
尚、超高分子量ポリエチレン１２のフィルムは０．１〜０．４ミリメートルで均一の厚みの広幅テープ状のものを用い、粘着層１４にはアクリル樹脂、合成ゴム等を主成分とした粘着性の良好なものを用いている。
【００２７】
〔別実施の形態〕
本発明は上記実施の形態以外に弗素樹脂粒子として、例えば、３弗化塩化エチレンの重合体で成る弗素樹脂等、弗素を含んだオレフィンの重合体であればどのようなものでも使用可能であり、樹脂塗材もアクリル系の樹脂を用いる等、様々な素材を用いれる。
【００２８】
又、本発明では、弗素樹脂粒子の径を０．３μｍより大きいもの、あるいは、小さいものに設定することが可能であり、異なる粒子径のものを混合状態で用いることも可能である。
【００２９】
又、本発明では、樹脂層を形成するに、竿材内面を研磨のよって荒らし、樹脂層の竿材に対する接着性を高めるようにも実施できるものである。
【００３０】
又、本発明では、超高分子量ポリエチレンのフィルムとして竿の全長と等しい長さのものを用いることが可能であり、前述したテープ状のフィルムを隙間を形成した形態で形成することも可能である。
【００３１】
尚、特許請求の範囲の項に図面との対照を便利にするために符号を記すが、該記入により本発明は添付図面の構成に限定されるものではない。
【図面の簡単な説明】
【００３２】
【図１】第１実施の形態の樹脂層を表す断面図
【図２】第１実施の形態の竿材の断面図
【図３】第１実施の形態の樹脂層形成の工程を表す流れ図
【図４】第１実施の形態の樹脂の塗布を行う設備の概略図
【図５】第１実施の形態の乾燥を行う設備の概略図
【図６】第１実施の形態の中通し竿の側面図
【図７】第２実施の形態の竿材の断面図
【図８】第２実施の形態の芯材への超高分子量ポリエチレンの巻回を示す斜視図
【図９】第２実施の形態の製造時の芯材に対する巻回状態を表す断面図
【符号の説明】
【００３３】
６： 釣り糸
８：弗素樹脂粒子
９： 樹脂塗材
１２： 超高分子量ポリエチレン
１３： 芯材
１４： 粘着層
１５：プリプレグ
Ｐ： 樹脂層
Ｑ： 樹脂層
Ｒ： 竿材
【図１】
0003656755.tif 000004
【図２】
0003656755.tif 000005
【図３】
0003656755.tif 000006
【図４】
0003656755.tif 000007
【図５】
0003656755.tif 000008
【図６】
0003656755.tif 000009
【図７】
0003656755.tif 000010
【図８】
0003656755.tif 000011
【図９】
0003656755.tif 000012